(57)【要約】【課題】初期強度、常態剥離強度、耐熱性に優れ、特にポリオレフィン基材に適するクロロプレンゴムラテックス接着剤組成物を提供する。【解決手段】ゲル含有率０〜２０重量％であり、ロジン酸塩系活性剤を使用して合成されたクロロプレンゴムラテックス（ａ）と、ゲル含有率が３０〜１００重量％であり、分子内にカルボキシル基または水酸基を有するクロロプレンゴムラテックス（ｂ）を含有することを特徴とするクロロプレンゴムラテックス接着剤組成物。【選択図】なし【特許請求の範囲】
【請求項１】
ロジン酸塩系活性剤を使用して合成されたクロロプレンゴムラテックス（ａ）と、分子内にカルボキシル基または水酸基を有するクロロプレンゴムラテックス（ｂ）を含有することを特徴とするクロロプレンゴムラテックス接着剤組成物。
【請求項２】
前記クロロプレンゴムラテックス（ａ）のゲル含有率が０〜２０重量％であり、前記クロロプレンゴムラテックス（ｂ）のゲル含有率が３０〜１００重量％であることを特徴とする請求項１記載のクロロプレンゴムラテックス接着剤組成物。
【請求項３】
前記クロロプレンゴムラテックス（ａ）１００重量部に対して、前記クロロプレンゴムラテックス（ｂ）の含有量が１０〜５０００重量部であることを特徴とする請求項１または２記載のクロロプレンゴムラテックス接着剤組成物。
【請求項４】
前記クロロプレンゴムラテックス（ａ）と前記クロロプレンゴムラテックス（ｂ）の合計１００重量部に対して、粘着付与樹脂１〜１００重量部、塩素化ポリオレフィン樹脂１〜５０重量部、可塑剤１〜５０重量部、 アセチルアセトン金属塩０．１〜１０重量部を含有することを特徴とする請求項１〜３いずれかに記載のクロロプレンゴムラテックス接着剤組成物。
【請求項５】
少なくとも一方の被着体がポリオレフィンである接着に使用されることを特徴とする請求項１〜４いずれかに記載のクロロプレンゴムラテックス接着剤組成物。
【発明の詳細な説明】
【技術分野】
【０００１】
本発明は初期強度、常態剥離強度、耐熱性に優れ、特にポリオレフィン基材の接着性に優れるクロロプレンゴムラテックス接着剤組成物に関するものである。
【背景技術】
【０００２】
クロロプレンゴムラテックスは水系であるため安全性が高く、コンタクト性を有し初期接着力に優れるという特徴がある。そこで、例えば従来溶剤ゴム系接着剤が使用されていた分野などにおいて、溶剤を使用しない環境対応型の接着剤としてクロロプレンゴムラテックスをベースとした接着剤への置換えが行われている。
【０００３】
また、素材分野においても環境への負荷が少ない材料への置換えが進んでおり、例えば塩化ビニル樹脂は汎用樹脂として様々な分野で用いられてきたが、焼却時に有害な塩素化合物を発生するおそれがあることから、ポリオレフィン樹脂などへ置換えられている。一方、ポリオレフィン樹脂は極性が低く難接着性材料として知られているが、前述のように接着剤が溶剤系から水系に置き換えられている状況において、水系接着剤での接着はさらに難易度が高かった。
【０００４】
特許文献１には、特定のゲル含有率であるクロロプレンゴムラテックスを用いることによって耐熱クリープ性能を向上させた接着剤組成物が開示されているが、初期強度や常態剥離強度において改善の余地があった。
【特許文献１】特開２００２−２７５４４２号公報
【発明の開示】
【発明が解決しようとする課題】
【０００５】
本発明の課題は初期強度、常態剥離強度、耐熱性に優れ、特にポリオレフィン基材の接着性に優れるクロロプレンゴムラテックス接着剤組成物を提供することである。
【課題を解決するための手段】
【０００６】
本発明は、ロジン酸塩系活性剤を使用して合成されたクロロプレンゴムラテックス（ａ）と、分子内にカルボキシル基または水酸基を有するクロロプレンゴムラテックス（ｂ）を含有することを特徴とするクロロプレンゴムラテックス接着剤組成物である。
【発明の効果】
【０００７】
本発明のクロロプレンゴムラテックス接着剤組成物は初期強度、常態剥離強度、耐熱性に優れ、ポリオレフィン基材への密着性に優れている。したがって、少なくとも一方の被着体がポリオレフィンである接着、例えば自動車内装材として使用されるポリオレフィン基材とファブリックなどのクロスなどの接着用として有用である。
【発明を実施するための最良の形態】
【０００８】
本発明の接着剤組成物は、異なる特徴を有する２種のクロロプレンゴムラテックスを含有することを特徴とする。クロロプレンゴムラテックス（ａ）は、ロジン酸塩系活性剤を使用して合成されたことを特徴とし、ゲル含有率は０〜２０重量％が好ましく、０〜５重量％がより好ましい。また、クロロプレンゴムラテックス（ｂ）は、分子内にカルボキシル基または水酸基を有することを特徴とし、ゲル含有率は３０〜１００重量％が好ましく、５０〜８０重量％がより好ましい。初期強度、常態剥離強度、耐熱性の各性能をバランス良く成立させるため、クロロプレンゴムラテックス（ａ）１００重量部に対して、クロロプレンゴムラテックス（ｂ）を１０〜５０００重量部用いることが好ましく、５０〜１５０重量部用いることがより好ましい。
【０００９】
クロロプレンゴムラテックスのゲル含有率は以下の方法により測定する。クロロプレンゴムラテックスにメタノールを添加して凝集させ、さらに真空乾燥することによりメタノールを除去し、凝集物を得る。凝集物を２日間トルエンに浸漬し、２００メッシュ（目開き０．０７５ｍｍ）に通し、メッシュ上に残ったもの真空乾燥することによりトルエンを除去し、ゲルを得る。ゲルの重量と凝集物の重量の比からゲル含有率を求める。なお、架橋進行防止のため、トルエン浸漬は冷暗所にて行う。
【００１０】
本発明の接着剤組成物は、前記クロロプレンゴムラテックス２種に加えて各種添加剤を用いることができる。特に初期強度、常態剥離強度、耐熱性をさらに向上させたり、ポリオレフィン基材に対する密着性を向上させるため、クロロプレンゴムラテックス（ａ）とクロロプレンゴムラテックス（ｂ）の合計１００重量部に対して、粘着付与樹脂１〜１００重量部、塩素化ポリオレフィン樹脂１〜５０重量部、可塑剤１〜５０重量部、 アセチルアセトン金属塩０．１〜１０重量部を用いることが好ましい。
【００１１】
粘着付与樹脂の具体例として、ガムロジン、トールロジン、ウッドロジン、不均斉化ロジン、重合ロジン、これらロジンのグリセリンエステルやペンタエリスリトールエステル、これらの水素添加物などのロジン系樹脂、テルペン樹脂、炭化水素変性テルペン樹脂、これらの水素添加物などのテルペン系樹脂、テルペンフェノール樹脂、テルペンフェノール樹脂の水素添加物などのテルペンフェノール系樹脂、脂肪族系石油樹脂、脂環族系石油樹脂、芳香族系石油樹脂、共重合系石油樹脂、ジシクロペンタジエン系石油樹脂、ピュアーモノマー系石油樹脂、これらの水素添加物などの石油系樹脂、スチレン系樹脂、クマロンインデン系樹脂、アルキルフェノール系樹脂、キシレン系樹脂、ダンマル、コーパル、シェラックなどが挙げられる。
【００１２】
塩素化ポリオレフィンとして、塩素化ポリエチレン、塩素化ポリプロピレンなどが挙げられ、カルボキシル基などの極性基を有するものでもよい。
【００１３】
可塑剤の具体例として、フタル酸ジメチル、フタル酸ジエチル、フタル酸ジブチル、フタル酸ジオクチル、フマル酸ジブチル、フマル酸ジイソブチル、アジピン酸ジメチル、アジピン酸ジエチル、アジピン酸ジブチル、アジピン酸オクチル、マレイン酸ジブチル、マレイン酸ビス（２−エチルヘキシル）、アゼライン酸ビス（２−エチルヘキシル）、セバシン酸ジブチル、セバシン酸ビス（２−エチルヘキシル）、ドデカン二酸ビス（２−エチルヘキシル）、アセチルクエン酸トリブチル、２，２，４−トリメチル−１，３−ペンタンジオールジイソブチレート、アロマオイルのような石油系炭化水素可塑剤などが挙げられる。
【００１４】
アセチルアセトン金属塩の具体例として、アセチルアセトン亜鉛塩、アセチルアセトンアルミニウム塩、アセチルアセトンニッケル塩、アセチルアセトン第二鉄塩などが挙げられる。
【００１５】
本発明の接着剤組成物には前記各添加剤の他、炭酸カルシウムやシリカなどの無機充填材、老化防止剤、加硫促進剤、界面活性剤、防腐剤、消泡剤、分散剤、レベリング剤、凍結安定剤、硬化剤などを適宜配合できる。
【００１６】
以下、実施例、比較例により本発明を更に説明する。また、当然のことながら本発明は実施例に制約されるものではない。
【実施例】
【００１７】
実施例１
クロロプレンゴムラテックス（ａ）としてスカイプレンＧＦＬ８９０（東ソー社製、商品名、ロジン酸塩系活性剤使用、ゲル含有率１重量％）５０重量部、クロロプレンゴムラテックス（ｂ）としてディスパコールＬＳ２３７２Ｈ（住化バイエルウレタン社製、商品名、分子内に水酸基を含有、ゲル含有率７５重量％）５０重量部、塩素化ポリオレフィンとしてＥＷ５３０３（東洋化成工業社製、商品名）３０重量部、粘着付与樹脂としてＥ２００ＮＴ（荒川化学工業社製、商品名）６０重量部、可塑剤としてＣＳ−１６（チッソ社製、商品名）１５重量部、アセチルアセトン金属塩としてナーセムＡｌ（日本化学産業社製、商品名）２重量部を添加し、実施例１の接着剤組成物を得た。
【００１８】
実施例２、３、比較例１、２
実施例１において、表１のように各配合材料の添加量を変えた他は実施例１と同様に実施し、各接着剤組成物を得た。各接着剤組成物をポリプロピレン板に塗布量２００ｇ／ｍ2でスプレー塗布し、８０℃で１５０秒間乾燥した。乾燥後にファブリック（約４５０ｇ／ｍ2、厚み約１.５ｍｍ）をすぐに貼り合わせ、０．３ＭＰａで６０秒間圧締して接着体を得た。各試験体について、以下の方法で評価を行った。
【００１９】
試験評価方法
初期強度
接着体を作成後、すぐに２５ｍｍ幅に切断し、デジタルフォースゲージを用いて剥離強度を測定する。
常態強度
接着体を２３℃雰囲気下で１４日間養生後、２５ｍｍ幅に切断してデジタルフォースゲージを用いて剥離強度を測定する。
耐熱クリープ
接着体を２３℃雰囲気下で１４日間養生後、８０℃雰囲気下で９０°方向に１００g／２５ｍｍの荷重をかけ、２４時間後の剥離長さを測定する。
【００２０】
【表１】
2010084023.tif 000002
【００２１】
クロロプレンゴムラテックス（ａ）およびクロロプレンゴムラテックス（ｂ）を含有する各実施例の接着剤組成物は初期強度、常態剥離強度、耐熱性のいずれも良好であった。一方、クロロプレンゴムラテックスを１種類しか含有しない比較例の各接着剤組成物は他に添加剤を用いているものの、初期強度、常態剥離強度、耐熱性の全てを満たすことはできなかった。